2
СПОСОБ ПРОИЗВОДСТВА ЦЕМЕНТА С УМЕНЬШЕНИЕМ ВЫБРОСА CO

1. Способ производства цементного клинкера, включающий следующие этапы:
предварительный нагрев сырьевой муки с содержанием карбоната кальция на стадии предварительного нагрева (35), которая нагревается отработавшими газами со стадии спекания (40), которая следует в направлении газового потока,
нейтрализация предварительно нагретой сырьевой муки, спекание нейтрализованной сырьевой смеси в цементный клинкер на стадии спекания (40),
охлаждение цементного клинкера со стадии спекания (40) на стадии охлаждения (45, 45а, 45b), где цементный клинкер охлаждается при помощи газа (32), характеризующийся тем, что
соединяют отработавшие газы (32b) со стадии спекания с отработавшими газами (32а, 32с) со стадии нейтрализации, и
направляют соединенные отработавшие газы (32) в открытую газовую сеть (10).
2. Способ по п.1, характеризующийся тем, что нейтрализацию и спекание ведут в областях (40, 55), пространственно отделенных друг от друга.
3. Способ по п.1, характеризующийся тем, что ведут постоянное или прерывистое отделение доли соединенных отработавших газов (32) от открытой газовой цепи (10), при этом количественная доля отделенной доли соответствует доле, вновь добавляющейся в открытую газовую сеть (10) в результате сгорания и нейтрализации.
2
4. Способ по п.1, характеризующийся обогащением СО, полученного из продуктов горения (32b, 32с) и нейтрализации (32а), в соединенных отработавших газах (32), направляемых в открытую газовую сеть (10).
5. Способ по п.1, характеризующийся передачей тепла от соединенных отработавших газов (32), которые выходят из стадии предварительного нагрева (35), в газ (23′, 23"), который направляется в открытую газовую сеть (5) и удаляется из газа (23) для охлаждения цементного клинкера в целях сушки сырьевой муки на предыдущей стадии помола (15).
6. Установка для производства цементного клинкера из сырьевой муки с содержанием карбоната кальция, заявленная в одном из пп.1-5, содержащая
как минимум одну стадию предварительного нагрева (35) для предварительного нагрева сырьевой муки с содержанием карбоната кальция при помощи отработавших газов (32b) с последующей стадии спекания (40),
как минимум одну стадию (40, 55) нейтрализации и спекания,
как минимум одну стадию охлаждения (45),
характеризующаяся тем, что
как минимум одна стадия охлаждения (45, 45а, 45b) имеет, по крайней мере, двухконтурную структуру, и тем, что как минимум одна стадия охлаждения (45, 45а, 45b) имеет по крайней мере одну стадию отделения газа (45с) для отделения отработавших газов (32), направляемых в газовую сеть (10), и газа (23) для охлаждения цементного клинкера; а также тем, что
газовый теплообменник (30) расположен по ходу стадии предварительного нагрева (35) в направлении газового потока, посредством которого тепло из газового теплообменника от соединенных отработавших газов (32), которые выходят из стадии предварительного нагрева (35), переходит в газ (23′), направляемый в газовую сеть (5) для сушки сырьевой муки на предыдущей стадии помола (15),
газ (23) для сушки сырьевой муки удаляется из газа (23) для охлаждения цементного клинкера.
7. Установка по п.6, характеризующаяся тем, что стадия нейтрализации (55) пространственно отделена от стадии спекания (40), которая следует за стадией нейтрализации в направлении газового потока.